(57)【特許請求の範囲】
【請求項１】
基材と、第１の中空粒子を含む第１のアンダーコート層と、第２の中空粒子を含む第２のアンダーコート層と、発色層とをこの順に備え、
該第１の中空粒子の平均粒子径が、第２の中空粒子の平均粒子径よりも大きい、
感熱記録部材。
【請求項２】
前記第２の中空粒子の平均粒子径が、０．２μｍ以上１μｍ未満である、請求項１に記載の感熱記録部材。
【請求項３】
前記第２の中空粒子の中空率が、２０％〜７０％である、請求項１または２に記載の感熱記録部材。
【請求項４】
前記第２の中空粒子の平均粒子径が、前記第１の中空粒子の平均粒子径に対して２０％〜８０％である、請求項１から３のいずれかに記載の感熱記録部材。
【請求項５】
前記第２のアンダーコート層の厚みが、１μｍ〜２０μｍである、請求項１から４のいずれかに記載の感熱記録部材。
【発明の詳細な説明】
【技術分野】
【０００１】
本発明は、感熱記録部材に関する。
【背景技術】
【０００２】
従来、計測用レコーダ、コンピューター等の端末プリンタ、ファクシミリ、自動券売機、または、バーコードラベルなどの様々な分野において、サーマルヘッドを用いた感熱記録装置により、感熱記録シートなどの感熱記録部材に対して、画像や文字などの情報を記録させることが行われている。そして、上記のような感熱記録部材としては、一般に、紙やプラスチックフィルムなどの基材上に、加熱によって発色する発色剤や顕色剤を含む発色層を設け、この発色層の上にオーバーコート層などを設けたものが広く利用されている。
【０００３】
近年においては、上記のような感熱記録装置の高性能化が進められ、高速で、かすれなどの発生が少なく、印字部と非印字部との濃淡の差が明確で良好な記録が行えるようにすることが要望されている。このような要望に対応させるため、基材と発色層との間に、中空粒子を含むアンダーコート層を設けて、断熱性を高め、感熱記録部材における感度をさらに向上させることが検討されている（たとえば、特許文献１）。
【先行技術文献】
【特許文献】
【０００４】
【特許文献１】特開２００８−８０５３０号公報
【発明の概要】
【発明が解決しようとする課題】
【０００５】
しかしながら、中空粒子を含むアンダーコート層を備える感熱記録部材においては、当該中空粒子の存在に起因してアンダーコート層表面の平滑性が低く、そのため、発色層の厚みが不均一となり、印字品質が低下するという問題がある。
【０００６】
本発明は、上記問題点を解消すべくなされたものであって、中空粒子を含むアンダーコート層を備えつつも、優れた印字品質を実現し得る感熱記録部材を提供することを目的とする。
【課題を解決するための手段】
【０００７】
本発明の感熱記録部材は、基材と、第１の中空粒子を含む第１のアンダーコート層と、第２の中空粒子を含む第２のアンダーコート層と、発色層とをこの順に備え、該第１の中空粒子の平均粒子径が、第２の中空粒子の平均粒子径よりも大きい。
１つの実施形態においては、上記第２の中空粒子の平均粒子径が、０．２μｍ以上１μｍ未満である。
１つの実施形態においては、上記第２の中空粒子の中空率が、２０％〜７０％である。
１つの実施形態においては、上記第２の中空粒子の平均粒子径が、上記第１の中空粒子の平均粒子径に対して２０％〜８０％である。
１つの実施形態においては、上記第２のアンダーコート層の厚みが、１μｍ〜２０μｍである。
【発明の効果】
【０００８】
本発明によれば、中空粒子を含むアンダーコート層を備えて印字の際の熱の利用効率に優れ、かつ、印字品質に優れた感熱記録部材を提供することができる。
【図面の簡単な説明】
【０００９】
【図１】本発明の１つの実施形態による感熱記録部材の概略断面図である。
【図２】（ａ）は、実施例１および比較例２で形成したアンダーコート層の表面ＳＥＭ写真であり、（ｂ）は、実施例１で得られた感熱記録部材の断面ＳＥＭ写真である。
【発明を実施するための形態】
【００１０】
以下、この発明の実施形態に係る感熱記録部材を添付図面に基づいて具体的に説明する。なお、この発明に係る感熱記録部材は、特に下記の実施形態に示したものに限定されるものではなく、その要旨を変更しない範囲において適宜変更して実施できるものである。
【００１１】
Ａ．感熱記録部材の全体構成
図１は、本発明の１つの実施形態による感熱記録部材の概略断面図である。感熱記録部材１００は、基材１０と、第１のアンダーコート層２０と、第２のアンダーコート層３０と、発色層４０とをこの順に備える。第１のアンダーコート層２０は、第１の中空粒子を含む。また、第２のアンダーコート層３０は、第２の中空粒子を含む。第１の中空粒子の平均粒子径は、第２の中空粒子の平均粒子径よりも大きい。
【００１２】
上記感熱記録部材は、任意の適切な別の層をさらに含んでいてもよい。感熱記録部材は、例えば、図１に示すように、発色層４０の第２のアンダーコート層３０とは反対側に配置されるトップ層６０、発色層４０とトップ層６０との間に配置される中間層５０等を備えていてもよい。これらの層の詳細は後述する。
【００１３】
本発明においては、アンダーコート層を中空粒子を含んだ２層構成とし、発色層側のアンダーコート層（第２のアンダーコート層）に粒子径の小さい第２の中空粒子を含ませることにより、アンダーコート層の発色層側の面を良好な平滑性を有する面とすることができる。その結果、発色層の厚み均一性が向上し、印字品質に優れる感熱記録部材を提供することができる。また、中空粒子を含むアンダーコート層（第２のアンダーコート層）に発色層を接触させて構成することにより、発色層とアンダーコート層との密着性に優れる感熱記録部材を提供することができる。さらに、第２の中空粒子よりも粒子径の大きい第１の中空粒子を含んだ第１のアンダーコート層を形成することにより、アンダーコート層による高い断熱性が維持され、印字の際の熱の利用効率に優れる感熱記録部材を得ることができる。
【００１４】
Ｂ．基材
上記基材は、例えば、紙、不織布、プラスチックフィルム、金属箔、または、これらを組み合わせた複合シートなどである。１つの実施形態においては、基材として紙が用いられ、感熱記録部材は感熱記録紙として提供され得る。
【００１５】
Ｃ．第１のアンダーコート層
上記のとおり、第１のアンダーコート層は、第１の中空粒子を含む。代表的には、第１のアンダーコート層は、第１の中空粒子と、さらに結着剤とを含む。
【００１６】
第１の中空粒子の平均粒子径は、好ましくは１μｍ〜１００μｍであり、より好ましくは１μｍ〜８０μｍであり、さらに好ましくは１μｍ〜５０μｍである。このような範囲であれば、断熱性に特に優れるアンダーコート層を形成することができる。本明細書において、平均粒子径とは、レーザー回折法により測定される重量平均粒子径である。レーザー回折法による平均粒子径の測定は、マイクロトラック・ベル社製の商品名「ＭＴ３３００ＥＸ−ＩＩ」を用いて行うことができる。
【００１７】
第１の中空粒子の中空率は、好ましくは３０％〜７０％であり、より好ましくは４０％〜６０％である。このような範囲であれば、断熱性に特に優れるアンダーコート層を形成でき、また、印字品質に優れる感熱記録部材を提供することができる。中空率は、中空率＝｛（空隙の体積）／（中空粒子の体積）｝×１００の式で表される。
【００１８】
第１の中空粒子の含有割合は、第１のアンダーコート層１００重量部に対して、好ましくは４０重量部〜９０重量部であり、より好ましくは５０重量部〜８０重量部である。このような範囲であれば、断熱性に特に優れるアンダーコート層を形成することができる。
【００１９】
第１のアンダーコート層の塗布量（乾燥重量）は、好ましくは１ｇ／ｍ２〜１０ｇ／ｍ２であり、より好ましくは２ｇ／ｍ２〜８ｇ／ｍ２であり、さらに好ましくは３ｇ／ｍ２〜５ｇ／ｍ２である。このような範囲であれば、断熱性に特に優れるアンダーコート層を形成することができる。
【００２０】
第１のアンダーコート層の厚みは、好ましくは１μｍ〜２０μｍであり、より好ましくは２μｍ〜１５μｍであり、さらに好ましくは３μｍ〜１０μｍである。このような範囲であれば、断熱性に特に優れるアンダーコート層を形成することができる。
【００２１】
第１の中空粒子は、任意の適切な材料から構成され得る。１つの実施形態においては、第１の中空粒子は任意の適切な樹脂（例えば、熱可塑性樹脂）から構成される。第１の中空粒子を構成する材料としては、例えば、ポリスチレン系樹脂、ポリ塩化ビニル系樹脂、ポリ塩化ビニリデン系樹脂、ポリ酢酸ビニル系樹脂、ポリアクリル酸エステル系樹脂、ポリアクリロニトリル系樹脂、ポリブタジエン系樹脂等が挙げられる。
【００２２】
第１のアンダーコート層に含まれる結着剤としては、例えば、アクリル−スチレン共重合体、スチレン−ブタジエン共重合体、アクリル−ブタジエン−スチレン共重合体、酢酸ビニル樹脂、酢酸ビニル−アクリル酸共重合体、スチレン−アクリル酸エステル共重合体、アクリル酸エステル系樹脂、ポリウレタン系樹脂等が挙げられる。また、結着剤として、ポリビニルアルコール；デンプンおよびその誘導体；メトキシセルロース、ヒドロキシエチルセルロース、カルボキシメチルセルロース、メチルセルロース、エチルセルロース等のセルロース誘導体；ポリアクリル酸ソーダ；ポリビニルピロリドン；アクリルアミド−アクリル酸エステル共重合体；アクリルアミド−アクリル酸エステル−メタクリル酸三元共重合体；スチレン−無水マレイン酸共重合体アルカリ塩；イソブチレン−無水マレイン酸共重合体アルカリ塩；ポリアクリルアミド；アルギン酸ソーダ；ゼラチン；カゼイン等の水溶性高分子を用いてもよい。
【００２３】
第１のアンダーコート層の形成方法としては、任意の適切な方法が用いられ得る。１つの実施形態においては、第１のアンダーコート層用塗液を、基材上に、ワイヤーバー、バーコータまたはロッドコータなどの塗布機を用いて塗布し、これを乾燥させることにより第１のアンダーコート層を形成することができる。第１のアンダーコート層用塗液の形態としては、例えば、上記結着剤と第１の中空粒子を含むエマルション、上記水溶性高分子を溶解して調製された第１の中空粒子の分散液等が挙げられる。
【００２４】
Ｄ．第２のアンダーコート層
上記のとおり、第２のアンダーコート層は、第２の中空粒子を含む。代表的には、第２のアンダーコート層は、第２の中空粒子と、さらに結着剤とを含む。
【００２５】
第２の中空粒子の平均粒子径は、好ましくは０．２μｍ以上１μｍ未満であり、より好ましくは０．３μｍ〜０．９μｍであり、さらに好ましくは０．４μｍ〜０．８μｍである。このような範囲であれば、平滑性に優れる第２のアンダーコート層を形成することができ、当該第２のアンダーコート層上に設けられた発色層の厚みの均一性を高めることができる。その結果、印字品質が優れる感熱記録部材を提供することができる。
【００２６】
第２の中空粒子の平均粒子径は、第１の中空粒子の平均粒子径に対して、好ましくは２０％〜８０％であり、より好ましくは３０％〜７０％である。このような範囲であれば、印字品質が特に優れる感熱記録部材を提供することができる。
【００２７】
第２の中空粒子の中空率は、好ましくは２０％〜７０％であり、より好ましくは４０％〜６０％である。このような範囲であれば、印字品質が特に優れる感熱記録部材を提供することができる。
【００２８】
第２の中空粒子の含有割合は、第２のアンダーコート層１００重量部に対して、好ましくは４０重量部〜９０重量部であり、より好ましくは５０重量部〜８０重量部である。このような範囲であれば、印字品質が特に優れる感熱記録部材を提供することができる。
【００２９】
第２のアンダーコート層の塗布量（乾燥重量）は、好ましくは１ｇ／ｍ２〜１０ｇ／ｍ２であり、より好ましくは２ｇ／ｍ２〜８ｇ／ｍ２であり、さらに好ましくは３ｇ／ｍ２〜５ｇ／ｍ２である。このような範囲であれば、印字品質が特に優れる感熱記録部材を提供することができる。
【００３０】
第２のアンダーコート層の厚みは、好ましくは１μｍ〜２０μｍであり、より好ましくは２μｍ〜１０μｍであり、さらに好ましくは３μｍ〜６μｍである。このような範囲であれば、印字品質が特に優れる感熱記録部材を提供することができる。
【００３１】
第２のアンダーコート層の厚みは、第１のアンダーコート層の厚みに対して、好ましくは３０％〜１２０％であり、より好ましくは５０％〜１００％である。このような範囲であれば、断熱性に優れるアンダーコート層を形成しつつ、かつ、品質に優れる感熱記録部材を提供することができる。
【００３２】
第２の中空粒子は、任意の適切な材料から構成され得る。第２の中空粒子を構成する材料としては、例えば、Ｃ項で説明した樹脂が挙げられる。
【００３３】
第２のアンダーコート層に含まれる結着剤としては、例えば、Ｃ項で説明した結着剤が挙げられる。
【００３４】
第２のアンダーコート層の形成方法としては、任意の適切な方法が用いられ得る。１つの実施形態においては、第２のアンダーコート層用塗液を、第１のアンダーコート層上に、ワイヤーバー、バーコータまたはロッドコータなどの塗布機を用いて塗布し、これを乾燥させることにより第２のアンダーコート層を形成することができる。第２のアンダーコート層用塗液の形態としては、例えば、上記結着剤と第２の中空粒子を含むエマルション、上記水溶性高分子を溶解して調製された第２の中空粒子の分散液等が挙げられる。
【００３５】
Ｅ．発色層
代表的には、発色層は、加熱により発色する発色剤、顕色剤等を含む。発色層は、必要に応じて、結着剤、増感剤、滑剤、充填剤などをさらに含み得る。
【００３６】
加熱により発色する発色剤としては、一般に使用されている公知のロイコ系染料を用いることができる。このロイコ系染料としては、例えば、３−（Ｎ−イソブチル−Ｎ−エチル）アミノ−６−メチル−７−アニリノフルオラン、３−（Ｎ−イソペンチル−Ｎ−エチル）アミノ−６−メチル−７−ｏ−クロロアニリノフルオラン、３−（Ｎ−エチル−Ｎ−ｐ−トルイジノ）−６−メチル−７−アニリノフルオラン、３−（Ｎ−エチル−Ｎ−イソペンチル）アミノ−６−メチル−７−アニリノフルオラン、３−（Ｎ−エトキシプロピル−Ｎ−エチル）アミノ−６−メチル−７−アニリノフルオラン、３−（Ｎ−シクロヘキシル−Ｎ−メチル）アミノ−６−メチル−７−アニリノフルオラン、３−（Ｎ−メチル−Ｎ−ｎ−プロピル）アミノ−６−メチル−７−アニリノフルオラン、３−ジブチルアミノ−６−メチル−７−アニリノフルオラン、３−ジエチルアミノ−６−メチル−７−ｐ−トルイジノフルオラン、３−ジエチルアミノ−６−メチル−７−アニリノフルオラン、３−ジエチルアミノ−６−メチル−８−メチルフルオラン、３−ジエチルアミノ−７−（ｍ−トリフルオロメチルアニリノ）フルオラン、３−ジエチルアミノ−７−（ｏ−クロロアニリノ）フルオラン、３−ジエチルアミノ−７−クロロフルオラン、３−ジブチルアミノ−６−メチル−７−ブロモフルオラン、３−ジブチルアミノ−７−（ｏ−クロロアニリノ）フルオラン、３−ジペンチルアミノ−６−メチル−７−アニリノフルオラン、３−ジメチルアミノ−５−メチル−７−メチルフルオラン、３−ピロリジノ−６−メチル−７−アニリノフルオラン、クリスタルバイオレットラクトン、等を単独又は２種以上組み合わせて用いることができる。
【００３７】
顕色剤としては、上記のようなロイコ系染料に対して加熱時に反応して、これを発色させる種々の電子受容性物質を用いることができる。この顕色剤としては、例えば、１，１−ビス（ｐ−ヒドロキシフェニル）シクロヘキサン、１，１−ビス（ｐ−ヒドロキシフェニル）プロパン、２，２−ビス（ｐ−ヒドロキシフェニル）プロパン、２，２−ビス（ｐ−ヒドロキシフェニル）ブタン、１，１−ビス（４−ヒドロキシフェニル）−１−フェニルエタン、２，２’−メチレンビス（４−クロロフェノール）、２，２−ビス（４−ヒドロキシフェニル）−４−メチルペンタン、２，４'−ジヒドロキシジフェニルスルホン、４，４’−ジヒドロキシジフェニルスルホン、４−ヒドロキシ−４'−ｎ−プロポキシジフェニルスルホン、４−ヒドロキシ−４'−イソプロポキシジフェニルスルホン、４−ヒドロキシ−４'−メチルジフェニルスルホン、４−ヒドロキシフェニル−４'−ベンジルオキシフェニルスルホン、４−ヒドロキシ−４′−アリルオキシジフェニルスルホン、ビス（３−アリル−４−ヒドロキシフェニル）スルホン、ポリ（４−ヒドロキシ安息香酸）、４−ヒドロキシ安息香酸ベンジル、２，４−ビス（フェニルスルホニル）フェノール、α−｛４−［（４−ヒドロキシフェニル）スルホニル］フェニル｝−ω−ヒドロキシポリ（重合度ｎ＝１〜７）（オキシエチレンオキシエチレンオキシ−ｐ−フェニレンスルホニル−ｐ−フェニレン）２,２−ビス［(４−メチル−３−フェノキシカルボニルアミノフェニル）ウレア]ジフェニルスルホン、３,５−ビス(α−メチルベンジル)サリチル酸、ビス［４−（ｎ−オクチルオキシカルボニルアミノ）サリチル酸亜鉛］、４，４’−ビス（ｐ−トリルスルホニルアミノカルボニルアミノ）ジフェニルメタン、４−ヒドロキシベンゼンスルホンアニリド、２’−（３−フェニルウレイド）ベンゼンスルホンアニリド、Ｎ−（２−ヒドロキシフェニル)−２−［（４−ヒドロキシフェニル)チオ］アセトアミド、Ｎ−（４−ヒドロキシフェニル)−２−［（４−ヒドロキシフェニル）チオ］アセトアミド、４−［［４−［４−［４−［［４−（１−メチルエトキシ）フェニル］スルホニルフェノキシ］ブトキシ］フェニル］スルホニル］フェノール、４−ｔｅｒｔ−ブチルフェノール・ホルムアルデヒド重縮合物、Ｎ−（ｐ−トルエン  スルホニル）Ｎ'−（３−ｐ−トルエンスルホニルオキシフェニル）ウレア、１−フェニル−３−（４−メチルフェニルスルホニル）ウレア、等を用いることができる。
【００３８】
発色層に含まれる結着剤としては、任意の適切な結着剤を用いることができる。当該結着剤としては、例えば、ポリビニルアルコール、変性ポリビニルアルコール、デンプン、カゼイン、ゼラチン、ポリアミド、ポリアクリルアミド、変性ポリアクリルアミド、ヒドロキシエチルセルロース、メチルセルロース、カルボキシメチルセルロース、ヒドロキシプロピルセルロース、ポリ酢酸ビニル、ポリアクリル酸エステル、スチレン−無水マレイン酸共重合体、イソブチレン−無水マレイン酸共重合体、ジイソブチレン−無水マレイン酸共重合体、酢酸ビニル−無水マレイン酸共重合体、メチルビニル−無水マレイン酸共重合体、イソプロピレン−無水マレイン酸共重合体、スチレン−ブタジエン共重合体、ポリ塩化ビニル、ポリ塩化ビニリデン、塩化ビニル−酢酸ビニル共重合体、ポリウレタン、ポリスチレン、ポリビニルピロリドン、アクリル酸エステル、アクリルニトリル、メチルビニルエーテル、を単独又は２種以上組み合わせて用いることができる。
【００３９】
増感剤としては、任意の適切な増感剤を用いることができる。増感剤としては、例えば、ステアリン酸、ステアリン酸アミド、ステアリン酸アニリド、メチロールステアリン酸アミド、メチレンビスステアリン酸アミド、エチレンビスステアリン酸アミド、１−ベンジルオキシナフタレン、２−ベンジルオキシナフタレン、２，６−ジイソプロピルナフタレン、１，２−ジフェノキシエタン、１，２−ジフェノキシメチルベンゼン、１，２−ビス（３，４−ジメチルフェノル）エタン、１，２−ビス（３−メチルフェノキシ）エタン、１，２−ビス（４−メチルフェノキシ）エタン、シュウ酸ジ（ｐ−クロロベンジル）、シュウ酸ジ（ｐ−メチルベンジル）、シュウ酸ジベンジル、ｐ−ベンジルビフェニル、ｍ−ターフェニル、ジフェニルスルホン、ｐ−ベンジルオキシ安息香酸ベンジル、テレフタル酸ジベンジル、ｐ−トルエンスルホンアミド、等の常温で固体、好ましくは約７０℃以上の融点を有するものなどを用いることができる。
【００４０】
滑剤としては、任意の適切な滑剤を用いることができる。滑剤としては、例えば、パラフィンワックス、オレイン酸などの脂肪酸類；ポリエチレンワックスなどのポリオレフィンワックス類；ステアリン酸亜鉛などの金属石鹸類；カルナバワックスなどのエステルワックス類；シリコンオイル、鯨油等の油類を単独又は２種以上組み合わせて用いることができる。
【００４１】
充填剤としては、任意の適切な充填剤を用いることができる。充填剤としては、例えば、水酸化アルミニウム、水酸化マグネシウム、酸化アルミニウム、酸化マグネシウム、ケイ酸アルミニウム、炭酸カルシウム、炭酸マグネシウム、酸化チタン、硫酸バリウム、シリカゲル、活性白土、タルク、クレー、カオリン、焼成カオリン、ケイソウ土、ホワイトカーボン、酸化亜鉛、酸化珪素、コロイダルシリカ、ポリスチレン樹脂粒子、尿素−ホルマリン樹脂粒子、ポリオレフィン樹脂粒子、等を単独又は２種以上を組み合わせて用いることができる。
【００４２】
発色層の形成方法としては、任意の適切な方法が用いられ得る。発色層は、例えば、発色層形成用塗液を第２のアンダーコート層上に、ワイヤーバーを用いた手塗りや、バーコータ、ロッドコータ、カーテンコータ、グラビアコータ、リップコータ、コンマコータなどの塗布機を用いて塗布し、これを乾燥して形成することができる。
【００４３】
Ｆ．中間層
発色層上に、中間層を設けることにより、耐水性、耐薬品性、耐可塑剤性等に優れる感熱記録部材を得ることができる。
【００４４】
中間層を構成する材料としては、例えば、ポリビニルアルコール、変性ポリビニルアルコール、デンプン、変性デンプン、カゼイン、ゼラチン、にかわ、アラビアゴム、ポリアミド、ポリアクリルアミド、変性ポリアクリルアミド、ヒドロキシエチルセルロース、メチルセルロース、カルボキシメチルセルロース、ヒドロキシプロピルセルロース、ポリ酢酸ビニル、ポリアクリル酸エステル、スチレン−無水マレイン酸共重合体、イソブチレン−無水マレイン酸共重合体、ジイソブチレン−無水マレイン酸共重合体、酢酸ビニル−無水マレイン酸共重合体、メチルビニル−無水マレイン酸共重合体、イソプロピレン−無水マレイン酸共重合体、スチレン−ブタジエン共重合体、マレイン酸共重合体、ポリ塩化ビニル、ポリ塩化ビニリデン、塩化ビニル−酢酸ビニル共重合体、ポリウレタン、ポリスチレン、ポリビニルピロリドン、アクリル酸エステル、アクリロニトリル、メチルビニルエーテルなどの水系樹脂を単独又は２種以上組み合わせて用いることができる。
【００４５】
中間層の塗布量（乾燥重量）は、好ましくは０．３ｇ／ｍ２〜１０ｇ／ｍ２であり、より好ましくは０．５ｇ／ｍ２〜８ｇ／ｍ２であり、さらに好ましくは０．５ｇ／ｍ２〜５ｇ／ｍ２である。
【００４６】
Ｇ．トップ層
発色層上（１つの実施形態においては、中間層上）に、トップ層を設けることにより、印字の際のサーマルヘッドに対する発色層のマッチング性を向上させて、発色層における発色性を向上させることができる。
【００４７】
トップ層を構成する材料としては、例えば、ポリビニルアルコール、変性ポリビニルアルコール、ポリビニルブチラール、ポリビニルピロリドン；ポリビニルカルバゾール；デンプン類；セルロース誘導体；アルギン酸塩；アクリル酸エステル、ポリアクリルアミド、ポリメチルメタクリレート、ポリブチルメタクリレート等のアクリル樹脂；アルキッド樹脂；マレイン酸樹脂；アクリロニトリル樹脂；エポキシ樹脂；ポリエステル樹脂；ポリアミド樹脂；スチレン樹脂；ウレタン樹脂；ビニリデン樹脂などを単独又は２種以上組み合わせて用いることができる。
【００４８】
トップ層は、必要に応じて、滑剤、架橋剤、分散剤、消泡剤、耐水化剤などの添加剤をさらに含み得る。
【００４９】
トップ層に含まれる充填剤としては、例えば、水酸化アルミニウム、酸化アルミニウム、ケイ酸アルミニウム、重質炭酸カルシウム、軽質炭酸カルシウム、酸化チタン、硫酸バリウム、シリカゲル、活性白土、タルク、クレー、カオリナイト、ケイソウ土、ホワイトカーボン、炭酸マグネシウム、酸化マグネシウム、水酸化マグネシウム、酸化亜鉛、ポリスチレン樹脂粒子、尿素−ホルマリン樹脂粒子、ポリオレフィン樹脂粒子などを単独又は２種以上組み合わせて用いることができる。
【００５０】
中間層の塗布量（乾燥重量）は、好ましくは０．３ｇ／ｍ２〜１０ｇ／ｍ２であり、より好ましくは０．５ｇ／ｍ２〜８ｇ／ｍ２であり、さらに好ましくは０．５ｇ／ｍ２〜５ｇ／ｍ２である。
【実施例】
【００５１】
以下、実施例によって本発明を具体的に説明するが、本発明はこれら実施例によって限定されるものではない。なお、中空粒子および中実粒子の平均粒子径は、マイクロトラック・ベル社製の商品名「ＭＴ３３００ＥＸ−ＩＩ」で測定した平均粒子径である。
【００５２】
（実施例１）
基材としての上質紙の一方の面に、スチレンアクリルから構成される第１の中空粒子と結着剤とを含む第１のアンダーコート層用塗液をワイヤーバーを用いて塗布および乾燥して第１のアンダーコート層（塗布量（乾燥重量）：３．５ｇ／ｍ２、厚み：３．９μｍ）を形成した。次いで、第１のアンダーコート層上に、第２の中空粒子と結着剤とを含む第２のアンダーコート層形成用塗液Ａをワイヤーバーを用いて塗布および乾燥して第２のアンダーコート層（塗布量（乾燥重量）：４．０ｇ／ｍ２、厚み：５．６μｍ）を形成した。第１のアンダーコート層用塗液および第２のアンダーコート層用塗液の組成は、下記のとおりである。
次いで、第２のアンダーコート層上に、染料（３−ジエチルアミノ−６−メチル−７−アニリノフルオラン）と、顕色剤（４−ヒドロキシ−４’−Ｎ−プロポキシジフェニルスルホン）と、充填剤（炭酸カルシウム）とを含む分散液に、結着剤（スチレン−ブタジエン共重合体）と、滑剤（ステアリン酸亜鉛）とを加えて調製した発色層形成用塗液を、ワイヤーバーを用いて塗布および乾燥して発色層（塗布量（乾燥重量）：４．０ｇ／ｍ２）を形成した。
次いで、発色層上に、アクリル樹脂を含む中間層用塗液をワイヤーバーを用いて塗布および乾燥して中間層（塗布量（乾燥重量）：１．０ｇ／ｍ２）を形成した。
次いで、中間層上に、アクリル樹脂、充填剤（炭酸カルシウム）、滑剤（パラフィンワックス）を含むトップ層用塗液を、ワイヤーバーを用いて塗布および乾燥してトップ層（塗布量（乾燥重量）：１．０ｇ／ｍ２）を形成した。
上記のようにして、トップ層／中間層／第２のアンダーコート層／第１のアンダーコート層／基材から構成される感熱記録部材を得た。
＜第１のアンダーコート層用塗液＞
第１の中空粒子の平均粒子径：１μｍ
第１の中空粒子の中空率：５５％
結着剤：スチレン−ブタジエン共重合体
第１の中空粒子と結着剤との配合比（中空粒子：結着剤（ＤＲＹ重量基準））＝８：２
固形分濃度：２５重量％
＜第２のアンダーコート層用塗液Ａ＞
第２の中空粒子の平均粒子径：０．５μｍ
第２の中空粒子の中空率：４５％
結着剤：スチレン−ブタジエン共重合体
第２の中空粒子と結着剤との配合比（中空粒子：結着剤（ＤＲＹ重量基準））＝８：２
固形分濃度：２５重量％
【００５３】
（実施例２）
第２のアンダーコート層用塗液Ａに代えて、平均粒子径が０．２５μｍであり、中空率が４５％である中空粒子を含む第２のアンダーコート層用塗液Ｂ用いたこと以外は、実施例１と同様にして感熱記録部材を得た。
＜第２のアンダーコート層用塗液Ｂ＞
第２の中空粒子の平均粒子径：０．２５μｍ
第２の中空粒子の中空率：４５％
結着剤：スチレン−ブタジエン共重合体
第２の中空粒子と結着剤との配合比（中空粒子：結着剤（ＤＲＹ重量基準））＝８：２
固形分濃度：２５重量％
【００５４】
（比較例１）
第２のアンダーコート層用塗液Ａに代えて、中実粒子（平均粒子径：０．４５μｍ）を含む第２のアンダーコート層用塗液Ｃ用いたこと以外は、実施例１と同様にして感熱記録部材を得た。
＜第２のアンダーコート層用塗液Ｃ＞
中実粒子の平均粒子径：０．４５μｍ
結着剤：スチレン−ブタジエン共重合体
第２の中空粒子と結着剤との配合比（中空粒子：結着剤（ＤＲＹ重量基準））＝８：２
固形分濃度：２５重量％
【００５５】
（比較例２）
第２のアンダーコート層用塗液Ａに代えて、平均粒子径が１μｍであり、中空率が５５％である中空粒子を含む第２のアンダーコート層用塗液Ｄ用いたこと以外は、実施例１と同様にして感熱記録部材を得た。
＜第２のアンダーコート層用塗液Ｄ＞
第２の中空粒子の平均粒子径：１μｍ
第２の中空粒子の中空率：５５％
結着剤：スチレン−ブタジエン共重合体
第２の中空粒子と結着剤との配合比（中空粒子：結着剤（ＤＲＹ重量基準））＝８：２
固形分濃度：２５重量％
【００５６】
（比較例３）
基材としての上質紙の一方の面に、平均粒子径の異なる２種の中空粒子（中空粒子Ａ、中空粒子Ｂ）と結着剤とを含むアンダーコート層用塗液をワイヤーバーを用いて塗布および乾燥してアンダーコート層（塗布量（乾燥重量）：３．５ｇ／ｍ２、厚み：５μｍ）を形成した。アンダーコート層用塗液の組成は、下記のとおりである。
次いで、アンダーコート層上に、染料（３−ジエチルアミノ−６−メチル−７−アニリノフルオラン）と、顕色剤（４−ヒドロキシ−４’−Ｎ−プロポキシジフェニルスルホン）と、充填剤（焼成カオリン）とを含む分散液に、結着剤（スチレン−ブタジエン共重合体）と、滑剤（パラフィンワックス）とを加えて調製した発色層形成用塗液を、ワイヤーバーを用いて塗布および乾燥して発色層（塗布量（乾燥重量）：４．０ｇ／ｍ２）を形成した。
次いで、発色層上に、アクリル樹脂を含む中間層用塗液をワイヤーバーを用いて塗布および乾燥して中間層（塗布量（乾燥重量）：１．０ｇ／ｍ２）を形成した。
次いで、中間層上に、アクリル樹脂、充填剤（炭酸カルシウム）、滑剤（パラフィンワックス）を含むトップ層用塗液を、ワイヤーバーを用いて塗布および乾燥してトップ層（塗布量（乾燥重量）：１．０ｇ／ｍ２）を形成した。
上記のようにして、トップ層／中間層／アンダーコート層／基材から構成される感熱記録部材を得た。
＜アンダーコート層用塗液＞
中空粒子Ａの平均粒子径：１μｍ
中空粒子Ａの中空率：５５％
中空粒子Ｂの平均粒子径：０．２５μｍ
中空粒子Ｂの中空率：４５％
結着剤：スチレン−ブタジエン共重合体
中空粒子と結着剤との配合比（中空粒子Ａ：中空粒子Ｂ：結着剤（ＤＲＹ重量基準））＝４：４：２
固形分濃度：２５重量％
【００５７】
（評価）
実施例および比較例で得られた感熱記録部材に、サーマルプリンター（イシダ社製、商品名「ＩＰ−ＵＮＩ−Ｆ」）を用いて、印字し、印字品質を下記の基準で評価した（５人以上による目視評価）。結果を表１に示す。
○：ボイド（白抜け）がなく、品質が特に良好である。
△：多少のボイドが見られるが、許容可能であり品質が良好である。
×：ボイドが多く、印字欠け等の印字不良が発生している。
また、実施例１と同様にして塗工して形成したアンダーコート層（第１のアンダーコート層＋第２のアンダーコート層）の第２のアンダーコート層表面、および、比較例２と同様にして塗工して形成したアンダーコート層表面のＳＥＭ写真を図２（ａ）に示し、実施例１で得られた感熱記録部材の断面ＳＥＭ写真を図２（ｂ）に示す。
【００５８】
【表１】
0006782511.tif 000002
【００５９】
表１から明らかなように、本願発明によれば、アンダーコート層を中空粒子を含んだ２層構成として、発色層側のアンダーコート層（第２のアンダーコート層）が含む中空粒子の粒径を小さくすることにより、中空粒子を含んだアンダーコート層を備えながらも、印字品質に優れた感熱記録部材を得ることができる。
【００６０】
より詳細には、第１の中空粒子の平均粒子径と、第２の中空粒子の平均粒子径とが同じである場合（比較例２）と比較して、第１の中空粒子が第２の中空粒子よりも大きい場合（実施例１、実施例２）は、印字品質に優れる感熱記録部材を得ることができる。また、実施例２（第２の中空粒子の平均粒子径＝第１の中空粒子の平均粒子径×２５％）と比較した実施例１（第２の中空粒子の平均粒子径＝第１の中空粒子の平均粒子径×５０％）の結果から明らかなように、第２の中空粒子の平均粒子径を、第１の中空粒子の平均粒子径に対して３０％〜７０％とすることにより、本発明の上記効果は特に顕著となる。
【００６１】
また、比較例３に示すように、同一層に平均粒子径の異なる２種の中空粒子を添加しても、平滑な面は形成されず、本発明の印字品質を向上させるという効果は得られない。
【符号の説明】
【００６２】
１０    基材
２０    第１のアンダーコート層
３０    第２のアンダーコート層
４０    発色層
５０    中間層
６０    トップ層
１００    感熱記録部材
【要約】
【課題】中空粒子を含むアンダーコート層を備えつつも、優れた印字品質を実現し得る感熱記録部材を提供すること。
【解決手段】本発明の感熱記録部材は、基材と、第１の中空粒子を含む第１のアンダーコート層と、第２の中空粒子を含む第２のアンダーコート層と、発色層とをこの順に備え、該第１の中空粒子の平均粒子径が、第２の中空粒子の平均粒子径よりも大きい。１つの実施形態においては、上記第２の中空粒子の平均粒子径が、０．２μｍ以上１μｍ未満である。
【選択図】図１【図１】
0006782511.tif 000003
【図２】
0006782511.tif 000004